Brevet FR3070279A1 (20190301)

REVENDICATIONS1. Matériau aluminique cristallin comprenant un dépôt carboné, la teneur en carbone déposé étant comprise entre 1 et 15% poids de la masse totale du matériau, préparé par un procédé comprenant au moins : a) une étape de mise en contact d'un mélange comprenant au moins un précurseur carboné avec un solide aluminique cristallin à une température comprise entre 50 et 300°C à une pression correspondant au moins à la pression autogène, la concentration en précurseur carboné dans ledit mélange étant comprise entre 2 et 100 g/1, le ratio massique précurseur carboné /solide aluminique dans la suspension constituée dudit mélange et du solide aluminique cristallin étant compris entre 0,1 et 2 ; b) une étape de traitement thermique du solide obtenu à l'issue de l'étape a) ; c) la répétition des étapes a) et b) jusqu'à l'obtention de la teneur en carbone déposé souhaitée. 15\n<CLM>\1\tMatériau selon l'une des revendications précédentes dans lequel la teneur en carbone déposé est comprise entre 1 et 9% poids par rapport à la masse totale du matériau.\n<CLM>\1\tMatériau selon l'une des revendications précédentes préparé par un procédé comprenant 20 également une étape d) de dépôt d'au moins un métal appartenant aux colonnes 4 à 14 du tableau périodique selon la classification de l'IUPAC ou à la famille des métaux de transition interne sur le solide obtenu à l'issue de l'étape c).\n<CLM>\1\tMatériau selon la revendication précédente préparé par un procédé comprenant également 25 une étape e) de traitement thermique du solide obtenu à l'issue de l'étape d).\n<CLM>\1\tMatériau selon la revendication 3 ou 4 dans lequel la teneur en métal appartenant aux colonnes 4 à 14 du tableau périodique selon la classification de l'IUPAC ou à la famille des métaux de transition interne est comprise entre 0,1% et 30% poids de la masse totale dudit 30 catalyseur.\n<CLM>\1\tProcédé de préparation comprenant au moins : a) une étape de mise en contact d'un mélange comprenant au moins un précurseur carboné avec un solide aluminique cristallin à une température comprise entre 50 et 300°C à 35 une pression correspondant au moins à la pression autogène, la concentration en précurseur carboné dans ledit mélange étant comprise entre 2 et 100 g/1, le ratio 21 massique précurseur carboné /solide aluminique dans la suspension constituée dudit mélange et du solide aluminique cristallin étant compris entre 0,1 et 2 ; b) une étape de traitement thermique du solide obtenu à l'issue de l'étape a) ; c) la répétition des étapes a) et b) jusqu'à l'obtention de la teneur en carbone déposé 5 souhaitée.\n<CLM>\1\tProcédé selon la revendication 6 dans lequel ladite étape b) est constituée d'une première étape de séchage à une température comprise entre 50 et 150°C, puis d'une deuxième étape de pyrolyse effectuée dans four tubulaire en lit traversant sous un flux de gaz inerte avec un 10 débit compris entre 1 et 30 ml/min/gsohde et à une température comprise entre 300 et 1000°C, pendant une durée de 0,5 à 24 heures.\n<CLM>\1\tProcédé selon la revendication précédente comprenant une étape d) de dépôt d'au moins un métal appartenant aux colonnes 4 à 14 du tableau périodique selon la classification de l'IUPAC ou à la famille des métaux de transition interne sur le solide obtenu à l'issue de l'étape c).\n<CLM>\1\tProcédé selon la revendication précédente comprenant une étape e) de traitement thermique du solide obtenu à l'issue de l'étape d). 20\n<CLM>\1\tProcédé selon la revendication 8 comprenant une étape e) comprenant un traitement thermique réducteur.\n<CLM>\1\tProcédé de transformation d'une charge biosourcée en composés mono- et poly-oxygénés 25 mettant en oeuvre un catalyseur selon l'une des revendications 3 à 4 dans une enceinte réactionnelle en présence d'au moins un solvant, ledit solvant contenant de l'eau, sous atmosphère neutre, réductrice ou oxydante, et à une température comprise entre 100°C et 300°C, et à une pression comprise entre 0,1 MPa et 50 MPa, le rapport massique charge/matériau étant compris entre 1 et 1000. 30